(57)【特許請求の範囲】
【請求項１】
（ａ）次の一般式（Ａ）を有するフェノール樹脂：
【化１】
0005801653.tif 000013
（式中、Ｒ１、Ｒ２、Ｒ３、Ｒ４は、それぞれ互いに独立して、水素、又は分岐していない若しくは分岐している炭素数１〜１７のアルキル基であり、且つｎは０〜５０の整数である）；及び
（ｂ）第１のエポキシ樹脂と、１つの第一級アミン及び少なくとも２つの第三級アミンを有する、次の一般式（Ｂ）のポリアルキレンポリアミンとの反応生成物である、変性アミン化合物：
【化２】
0005801653.tif 000014
（式中、Ｒ１、Ｒ２、Ｒ３、Ｒ４及びＲ５は、水素、メチル又はエチルを表し；ｎ及びｍは、独立して１〜１０の整数であり；且つＸは、１〜１０の整数である）
の反応生成物を含む、組成物。
【請求項２】
請求項１に記載の反応生成物と、少なくとも１種の第２のエポキシ樹脂とを含む、組成物。
【請求項３】
前記第２のエポキシ樹脂が、レゾルシノール、ヒドロキノン、ビス−（４−ヒドロキシ−３，５−ジフルオロフェニル）−メタン、１，１−ビス−（４−ヒドロキシフェニル）−エタン、２，２−ビス−（４−ヒドロキシ−３−メチルフェニル）−プロパン、２，２−ビス−（４−ヒドロキシ−３，５−ジクロロフェニル）プロパン、２，２−ビス−（４−ヒドロキシフェニル）−プロパン及びビス−（４−ヒドロキシフェニル）−メタンのグリシジルエーテルからなる群より選択される、少なくとも１つの物質を含む、請求項２に記載の組成物。
【請求項４】
前記第２のエポキシ樹脂が、多官能エポキシ樹脂を含む、請求項２に記載の組成物。
【請求項５】
前記第２のエポキシ樹脂が、多価フェノールのグリシジルエーテルを含む、請求項２に記載の組成物。
【請求項６】
前記多価フェノールのグリシジルエーテルが、次の構造を有する、請求項５に記載の組成物：
【化３】
0005801653.tif 000015
（式中、ｍは整数であり、且つＲは二価フェノールの炭化水素の二価基である）。
【請求項７】
前記多官能エポキシ樹脂が、ノボラック樹脂のグリシジルエーテルを含む、請求項４に記載の組成物。
【請求項８】
前記多官能エポキシ樹脂が、ビスフェノールＡのジグリシジルエーテル（ＤＧＥＢＡ）、鎖伸長している又は高分子量であるＤＧＥＢＡ、ビスフェノールＦのジグリシジルエーテル、エポキシノボラック樹脂又はこれらの組合せからなる群より選択される、少なくとも１種の物質を含む、請求項４に記載の組成物。
【請求項９】
前記多官能エポキシ樹脂が、フェノール、クレゾール、ｔｅｒｔ−ブチルフェノール、他のアルキルフェノール、ブタノール、２−エチルヘキサノール、Ｃ４〜Ｃ１４アルコールのグリシジルエーテル、並びにスチレンオキシド、シクロへキセンオキシド、エチレンオキシド、プロピレンオキシド及びブチレンオキシド、又はこれらの組合せからなる群より選択される、少なくとも１種の物質を含む、請求項４に記載の組成物。
【請求項１０】
前記ポリアルキレンポリアミンが、ポリ（Ｎ−メチル）アゼチジンである、請求項２に記載の組成物。
【請求項１１】
前記第２のエポキシ樹脂が、ビスフェノールＡのポリグリシジルエーテルを含む、請求項３に記載の組成物。
【請求項１２】
フェノール樹脂と変性アミン化合物との反応生成物を含む組成物であって、前記変性アミン化合物が、１つの第一級アミン及び少なくとも２つの第三級アミンを有するポリ（Ｎ−メチル）アゼチジンとエポキシ樹脂との反応生成物である、組成物。
【請求項１３】
さらに、ジシアンジアミド又は酸無水物を含む、請求項１〜１２のいずれか一項に記載の組成物。
【発明の詳細な説明】
【技術分野】
【０００１】
本発明の主題は、熱硬化性エポキシ樹脂における硬化剤又は促進剤としての、  少なくとも１つのエポキシ樹脂と、１つの第一級アミン又は第二級アミン及び少なくとも２つの第三級アミンを有するメチル化ポリアルキレンポリアミンとのアダクトを含む組成物であって、上記アダクトは、フェノール樹脂でブロックされている組成物に関する。これらの組成物は、エポキシ樹脂系の硬化剤又は促進剤として、低い活性化温度及び良好な貯蔵安定性を与えることが出来る。
【背景技術】
【０００２】
従来の硬化性エポキシ組成物は、特許文献１〜４に記載されている。これらの開示は、参照により本明細書に組み込まれる。
【先行技術文献】
【特許文献】
【０００３】
【特許文献１】米国特許第４，６８９，３９０号
【特許文献２】米国特許第４，９７７，２０１号
【特許文献３】米国特許第５，２００，４９４号
【特許文献４】欧州特許第０，５９０，６７７号
【発明の概要】
【発明が解決しようとする課題】
【０００４】
熱硬化性エポキシの分野では、低い活性化温度及び良好な貯蔵安定性を与える促進剤及び硬化剤に対して需要がある。少なくとも１つのエポキシ樹脂と、１つの第一級アミン又は第二級アミン及び少なくとも２つの第三級アミンを有するメチル化ポリアルキレンポリアミンとのアダクトを含む組成物であって、上記アダクトがフェノール樹脂でブロックされている本発明の組成物は、エポキシ系に、低温での硬化、並びに良好な貯蔵安定性及び機械的強度を与えることが分かった。
【課題を解決するための手段】
【０００５】
本発明は、従来のエポキシ硬化剤に付随する問題を、次の成分（ａ）及び（ｂ）の接触生成物又は反応生成物を含む促進剤又は硬化剤を与えることによって解決する：
（ａ）フェノール樹脂、及び
（ｂ）エポキシ樹脂と、１つの第一級アミン又は第二級アミン及び少なくとも２つの第三級アミンを有する次の一般式のメチル化ポリアルキレンポリアミンとの反応生成物である変性アミン化合物：
【化１】
0005801653.tif 000002
（式中、Ｒ１、Ｒ２、Ｒ３、Ｒ４及びＲ５は、水素、メチル又はエチルを表し；ｎ及びｍは、独立して１〜１０の整数であり；且つＸは、１〜１０の整数である）。
【０００６】
成分（ａ）のフェノール樹脂は、次の一般式（Ａ）を有する：
【化２】
0005801653.tif 000003
（式中、Ｒ１、Ｒ２、Ｒ３、Ｒ４は、それぞれ互いに独立して、水素、又は分岐していない若しくは分岐している炭素数１〜１７のアルキル基であり、且つｎは０〜５０の整数である）。
【０００７】
本発明の１つの態様において、メチル化ポリアルキレンポリアミンは、Ｒ１がＨ、Ｒ２、Ｒ３、Ｒ４及びＲ５がＣＨ３、ｎ及びｍが３、且つＸが１である化合物を含む。
本発明の実施態様として、以下の態様を挙げることができる：
《態様１》
１つの第一級アミン又は第二級アミン及び少なくとも２つの第三級アミンを有するメチル化ポリアルキレンポリアミンのエポキシアダクトであって、フェノール樹脂でブロックされているメチル化ポリアルキレンポリアミンのエポキシアダクトを、少なくとも１種含有する組成物。
《態様２》
（ａ）次の一般式を有するフェノール樹脂：
【化１】
0005801653.tif 000004
（式中、Ｒ１、Ｒ２、Ｒ３、Ｒ４は、それぞれ互いに独立して、水素、又は分岐していない若しくは分岐している炭素数１〜１７のアルキル基であり、且つｎは０〜５０の整数である）；及び
（ｂ）エポキシ樹脂と、１つの第一級アミン又は第二級アミン及び少なくとも２つの第三級アミンを有する、次の一般式のメチル化ポリアルキレンポリアミンとの反応生成物である、変性アミン化合物：
【化２】
0005801653.tif 000005
の反応生成物を含む、態様１に記載の組成物。
《態様３》
熱硬化エポキシ樹脂における硬化剤又は促進剤としての、態様２に記載の組成物。
《態様４》
前記エポキシ樹脂が、多官能エポキシ樹脂、多価フェノールのグリシジルエーテル、二価フェノールのグリシジルエーテル、並びにレゾルシノール、ヒドロキノン、ビス−（４−ヒドロキシ−３，５−ジフルオロフェニル）−メタン、１，１−ビス−（４−ヒドロキシフェニル）−エタン、２，２−ビス−（４−ヒドロキシ−３−メチルフェニル）−プロパン、２，２−ビス−（４−ヒドロキシ−３，５−ジクロロフェニル）プロパン、２，２−ビス−（４−ヒドロキシフェニル）−プロパン及びビス−（４−ヒドロキシフェニル）−メタンのグリシジルエーテルからなる群より選択される、少なくとも１つの物質を含む、態様３に記載の組成物。
《態様５》
前記二価フェノールが、次の構造を有する、態様４に記載の組成物：
【化３】
0005801653.tif 000006
（式中、ｍは整数であり、且つＲは二価フェノールの炭化水素の二価基、例えば態様４に記載の二価フェノールの二価基）。
《態様６》
前記多官能エポキシ樹脂が、ノボラック樹脂のグリシジルエーテルを含む、態様４に記載の組成物。
《態様７》
前記多官能エポキシ樹脂が、ビスフェノールＡのジグリシジルエーテル（ＤＧＥＢＡ）、鎖伸長している又は高分子量であるＤＧＥＢＡ、ビスフェノールＦのジグリシジルエーテル、エポキシノボラック樹脂又はこれらの組合せからなる群より選択される、少なくとも１種の物質を含む、態様４に記載の組成物。
《態様８》
前記多官能エポキシ樹脂が、スチレンオキシド、シクロへキセンオキシド、エチレンオキシド、プロピレンオキシド及びブチレンオキシド、並びにフェノールクレゾール、ｔｅｒｔ−ブチルフェノール、他のアルキルフェノール、ブタノール、２−エチルヘキサノール、Ｃ４〜Ｃ１４アルコール等のグリシジルエーテル、又はこれらの組合せをさらに含む、態様４に記載の組成物。
【発明を実施するための形態】
【０００８】
本発明は、エポキシ含有系を架橋又は硬化させるのに用いる化合物又は組成物に広く関連する。本発明の促進剤又は硬化剤は、エポキシ樹脂、エポキシ硬化剤、及び望むならばエポキシ硬化剤用の促進剤の接触生成物を含むことができる。その硬化剤又は促進剤は、下記の成分（ａ）及び（ｂ）の反応生成物を含む：
（ａ）次の一般式のフェノール樹脂：
【化３】
0005801653.tif 000007
（式中、Ｒ１、Ｒ２、Ｒ３、Ｒ４は、それぞれ互いに独立して、水素、又は分岐していない若しくは分岐している炭素数１〜１７のアルキル基であり、且つｎは０〜５０の整数である）；及び
（ｂ）エポキシ樹脂と、１つの第一級又は第二級アミン及び少なくとも２つの第三級アミンを有する次の一般式のメチル化ポリアルキレンポリアミンとの反応生成物である、変性アミン化合物：
【化４】
0005801653.tif 000008
（式中、Ｒ１、Ｒ２、Ｒ３、Ｒ４及びＲ５は、水素、メチル又はエチルを表し；ｎ及びｍは、独立して１〜１０の整数であり；且つＸは、１〜１０の整数である）。
【０００９】
本発明の１つの態様において、メチル化ポリアルキレンポリアミンは、Ｒ１がＨ、Ｒ２、Ｒ３、Ｒ４及びＲ５がＣＨ３、ｎ及びｍが３、且つＸが１である化合物を含む。
【００１０】
本発明の他の１つの態様において、上記フェノール樹脂は、フェノールとアルデヒドとの縮合、特にフェノールとホルムアルデヒドとの縮合によって形成された化合物であるノボラック樹脂である。ノボラック樹脂は、モノアルデヒド又はジアルデヒド、最も通常にはホルムアルデヒドと、モノフェノール又はポリフェノール材料（ｐｏｌｙｐｈｅｎｏｌｉｃ  ｍａｔｅｒｉａｌ）との反応生成物である。用いることができるモノフェノール材料の例としては、フェノール、クレゾール、ｐ−ｔｅｒｔ−ブチルフェノール、ノニルフェノール、オクチルフェノール、他のアルキル置換フェノール及び他のフェニル置換フェノールが挙げられる。ポリフェノール材料としては、ビスフェノールＡ及びビスフェノールＦを含む様々なジフェノール類が挙げられる。ノボラック樹脂に用いることができるアルデヒドとしては、ホルムアルデヒド、グリオキサール及び約Ｃ４までの比較的高級なアルデヒドが挙げられる。ノボラック樹脂は、通常は、異なる度合いのヒドロキシル官能基を有する複雑な混合体である。
【００１１】
本明細書で用いる場合、「接触生成物」又は「反応生成物」は、その成分が、任意の順番、任意の様式、任意の時間の長さで接触している組成物であって、２以上の成分が互いに反応して他の成分を生じている可能性を含む組成物について述べている。例えば、その成分は、配合又は混合によって接触させることが出来る。さらに、あらゆる成分の接触は、ここで述べている組成物又は配合物のあらゆる他の成分の存在下又は不在下で生じさせることができる。追加の材料又は成分を組み合わせることを、当業者に知られている任意の方法によって行うことが出来る。さらに、用語「接触生成物」は、混合体、配合体、溶液、分散体、スラリー、反応生成物等又はこれらの組合せを含む。
【００１２】
本発明の促進剤及び硬化剤を、任意の適切なエポキシ含有系を架橋又は硬化するために用いることができる。本発明の硬化剤によって硬化することができる適切なエポキシ樹脂の例は、少なくとも１種の多官能エポキシ樹脂を含む。本明細書で用いる場合、多官能エポキシ樹脂は、１分子当たり２つ以上の１，２−エポキシ基を含む化合物について述べている。このタイプのエポキシド化合物は、当業者に周知であり、Ｙ．Ｔａｎａｋａ，“Ｓｙｎｔｈｅｓｉｓ  ａｎｄ  Ｃｈａｒａｃｔｅｒｉｓｔｉｃｓ  ｏｆ  Ｅｐｏｘｉｄｅｓ”，ｉｎ  Ｃ．Ａ．Ｍａｙ，ｅｄ．，Ｅｐｏｘｙ  Ｒｅｓｉｎｓ  Ｃｈｅｍｉｓｔｒｙ  ａｎｄ  Ｔｅｃｈｎｏｌｏｇｙ（Ｍａｒｃｅｌ  Ｄｅｋｋｅｒ，１９８８）に記載されている。この文献は、参照により本明細書に組み込まれる。
【００１３】
本発明で用いるのに適切なエポキシ樹脂の１つの分類は、多価フェノール（ｐｏｌｙｈｙｄｒｉｃ  ｐｈｅｎｏｌ）のグリシジルエーテル、例えば二価フェノールのグリシジルエーテルを含む。説明的な例としては、限定されないが、レゾルシノール、ヒドロキノン、ビス−（４−ヒドロキシ−３，５−ジフルオロフェニル）−メタン、１，１−ビス−（４−ヒドロキシフェニル）−エタン、２，２−ビス−（４−ヒドロキシ−３−メチルフェニル）−プロパン、２，２−ビス−（４−ヒドロキシ−３，５−ジクロロフェニル）プロパン、２，２−ビス−（４−ヒドロキシフェニル）−プロパン（ビスフェノールＡとして商業的に知られている）、ビス−（４−ヒドロキシフェニル）−メタン（ビスフェノールＦとして商業的に知られており、これは様々な量の２−ヒドロキシフェニル異性体を含有する場合がある）等のグリシジルエーテル、又はこれらの任意の組合せが挙げられる。さらに、次の構造を有する鎖伸長している（ａｄｖａｎｃｅｄ）二価フェノールも、本発明で有用である：
【化５】
0005801653.tif 000009
（式中、ｍは整数であり、且つＲは、二価フェノールの炭化水素の二価基（ｄｉｖａｌｅｎｔ  ｈｙｄｒｏｃａｒｂｏｎ  ｒａｄｉｃａｌ）、例えば上記の二価フェノールの二価基である）。
【００１４】
この式による材料は、二価フェノールとエピクロロヒドリンとの混合物を重合することによって、又は二価フェノールのジクリシジルエーテルと二価フェノールとの混合物を鎖伸長させることによって、調製することができる。任意の特定の分子において、ｍの値は整数であるが、この材料は常に混合体であり、これを、必ずしも整数とはならないｍの平均値によって特徴付けることが出来る。０〜約７であるｍの平均値を有するポリマー材料を、本発明の１つの態様で用いることができる。
【００１５】
他の１つの態様では、ノボラック樹脂のグリシジルエーテルであるエポキシノボラック樹脂を、本発明による多官能エポキシ樹脂として用いることができる。さらに他の１つの態様では、少なくとも１種の多官能エポキシ樹脂は、ビスフェノールＡのジグリシジルエーテル（ＤＧＥＢＡ）、鎖伸長している又は高分子量であるＤＧＥＢＡ、ビスフェノールＦのジグリシジルエーテル、エポキシノボラック樹脂又はこれらの任意の組合せである。ＤＧＥＢＡの比較的高い分子量のもの又は誘導体は、鎖伸長プロセスによって調製され、ここでは余剰のＤＧＥＢＡがビスフェノールＡと反応して、エポキシ末端生成物を生じる。これらの生成物に関するエポキシ当量（ＥＥＷ：ｅｐｏｘｙ  ｅｑｕｉｖａｌｅｎｔ  ｗｅｉｇｈｔ）は、約４５０〜３０００以上の範囲となる。これらの生成物は、室温で固体なので、これらは、固体エポキシ樹脂といわれることがある。
【００１６】
ＤＧＥＢＡ樹脂又は鎖伸長ＤＧＥＢＡ樹脂は、これらの低いコスト及び全体的に優れた性能特性の組合せに起因して、コーティング配合物中で用いられることがある。約１７４〜約２５０、より一般的には約１８５〜約１９５の範囲のＥＥＷを有する商用グレードのＤＧＥＢＡは、容易に入手できる。これらの低い分子量では、エポキシ樹脂は液体であり、液体エポキシ樹脂といわれることがある。純粋なＤＧＥＢＡが１７４のＥＥＷを有するので、多くのグレードの液体エポキシ樹脂がわずかに重合していることを、当業者は理解する。２５０〜４５０のＥＥＷを有する樹脂は、鎖伸長プロセスによっても一般的に調製されるが、これらは室温で固体と液体との混合体なので、半固体エポキシ樹脂といわれる。一般的に、約１６０〜約７５０の固体に基づくＥＥＷを有する多官能樹脂は、本発明で有用である。他の１つの態様では、多官能エポキシ樹脂は、約１７０〜約２５０の範囲のＥＥＷを有する。
【００１７】
最終用途に応じて、本発明の組成物の粘度を、エポキシ組成を変えることによって低下させることが有益となる場合がある。例えば、その粘度を低下させて、容易な適用を可能としながら配合物又は組成物中の顔料のレベルを増やすことを可能とし、又は比較的高い分子量のエポキシ樹脂の使用を可能とする。それゆえ、少なくとも１種の多官能エポキシ樹脂を含むエポキシ成分に関して、さらに単官能エポキシドを含むことは、本発明の範囲内である。モノエポキシドの例としては、限定されないが、スチレンオキシド、シクロへキセンオキシド、エチレンオキシド、プロピレンオキシド及びブチレンオキシド、並びにフェノール、クレゾール、ｔｅｒｔ−ブチルフェノール、他のアルキルフェノール、ブタノール、２−エチルヘキサノール、Ｃ４〜Ｃ１４アルコール等のグリシジルエーテル、又はこれらの組合せが挙げられる。多官能エポキシ樹脂は、水、有機溶媒又はそれらの組合せである希釈剤を用いた溶液中又はエマルション中で、存在することも出来る。
【００１８】
本発明の更なる態様では、本発明の生成物を、硬化剤と共に促進剤として用いる。あらゆる適切な硬化剤を用いることができるが、適切な硬化剤の例には、ジシアンジアミド及び酸無水物が含まれる。
【００１９】
本発明の硬化剤の、エポキシに対する比率は、エポキシ樹脂１００重量部に対して硬化剤又は促進剤を約０．３〜５０重量部の範囲とすることができる。
【００２０】
１成分熱硬化性の液体接着剤、ペースト接着剤、フィルム接着剤、粉体コーティングを含むコーティング、複合材料用のプリプレグ、並びに他の適切な用途で用いるための熱硬化エポキシ系を架橋又は硬化させるために、本発明の硬化剤を用いることができる。
【００２１】
エポキシ含有組成物を硬化するために、任意の適切な時間及び温度を用いることができるが、約８０℃〜約２４０℃の範囲の温度でその組成物を硬化させることが望ましく、約１２０℃〜約１６０℃の硬化温度が有用である。
【００２２】
本発明の組成物を、様々な用途に用いることができる。最終用途での必要性に応じて、様々な添加剤を、配合物及び組成物に用いて、特有の特性に調製することができる。これらの添加剤としては、限定されないが、溶媒（水を含む）、促進剤、可塑剤、フィラー、繊維（例えば、ガラス繊維又は炭素繊維）、顔料、顔料分散剤、レオロジー変更剤、チキソトロープ剤、流動助剤又は平滑化助剤、界面活性剤、消泡剤、殺生物剤、又はこれらの任意の組合せが挙げられる。望む場合には、本発明の組成物を、硬化剤又は促進剤として用いることができる。本分野で知られている他の混合物又は材料を、この組成物又は配合物に含有させることができ、これが本発明の範囲内となることが理解される。
【００２３】
次の実施例は、本発明の特定の態様を例証し、特許請求の範囲を決して限定しない。
【実施例】
【００２４】
次の例で用いられる材料は以下のとおりである：
Ｎ’−（３−ジメチルアミノプロピル）−Ｎ，Ｎ−ジメチル−プロパン−１，３−ジアミン（Ｐｏｌｙｃａｔ（商標）１５触媒）：Ａｉｒ  Ｐｒｏｄｕｃｔｓ  ａｎｄ  Ｃｈｅｍｉｃａｌｓ，Ｉｎｃ製
ポリ（Ｎ−メチル）アゼチジン：Ａｉｒ  Ｐｒｏｄｕｃｔｓ  ａｎｄ  Ｃｈｅｍｉｃａｌｓ，Ｉｎｃ製
Ｅｐｏｎ８２８及びＥｐｏｎ８３４：Ｈｅｘｉｏｎ製
Ｃａｂ−Ｏ−Ｓｉｌ  Ｍ−５：Ｃａｂｏｔ製
ＣＴＢＮ／Ｅｐｏｎ８２８２アダクト（ＨｙＰｏｘ  ＲＡ１３４０）：ＣＶＣ製
フェノール樹脂（ＡｌＮｏｖｏｌ  ＰＮ３２０）：Ｃｙｔｅｃ  Ｓｐｅｃｉａｌｔｙ  Ｃｈｅｍｉｃａｌｓ製
【００２５】
例１
３７８グラムのＮ’−（３−ジメチルアミノプロピル）−Ｎ，Ｎ−ジメチル−プロパン−１，３−ジアミンを、機械的攪拌機、熱電対、電気加熱マントル及び窒素パージを備えた３リットルの４つ口ガラス容器に充填する。この容器を、窒素下で８０℃まで加熱する。温度が安定したら、１８９．７グラムのＥｐｏｎ８２８を、２〜３時間にわたって、測定して入れる。添加完了後に、その混合体を８０℃で２時間保持する。２０分にわたって、温度をゆっくりと１５０〜１６０℃へと上げ、そして７３５グラムのフェノール樹脂を６０〜９０分にわたって加える。その混合体を、さらに１時間攪拌しながら１６０℃で維持する。
【００２６】
この生成物を、上記の温度で反応器から注ぎ出し、そして室温まで冷却させた後、粉砕プロセスを開始する。この生成物を、初めに粉砕して小片に破壊し、そしてコーヒーグラインダーで粉砕して、最後に所望の粒径までジェットミルにかける。
【００２７】
例２
９グラムのポリ（Ｎ−メチル）アゼチジンを、機械的攪拌機、熱電対、電気加熱マントル及び窒素パージを備えた３リットルの４つ口ガラス容器に充填する。この容器を、窒素下で８０℃まで加熱する。温度が安定したら、１０．１グラムのＥｐｏｎ８２８を、２〜３時間にわたって測定して入れる。添加完了後に、その混合体を、８０℃で２時間保持する。２０分にわたって、温度をゆっくりと１５０〜１６０℃へと上げ、そして１７グラムのフェノール樹脂を６０〜９０分にわたって加える。その混合体を、さらに１時間攪拌しながら１６０℃で維持する。この生成物を、上記の温度で反応器から注ぎ出し、そして室温まで冷却させた後、粉砕プロセスを開始する。
【００２８】
例３
９グラムのポリ（Ｎ−メチル）アゼチジンを、機械的攪拌機、熱電対、電気加熱マントル及び窒素パージを備えた３リットルの４つ口ガラス容器に充填する。この容器を窒素下で８０℃まで加熱する。温度が安定したら、１０．１グラムのＥｐｏｎ８３４を、２〜３時間にわたって、測定して入れる。添加完了後に、その混合体を、８０℃で２時間保持する。２０分にわたって、温度をゆっくりと１５０〜１６０℃へと上げ、そして９グラムのフェノール樹脂を６０〜９０分にわたって加える。その混合体を、さらに１時間攪拌しながら１６０℃で維持する。この生成物を、上記の温度で反応器から注ぎ出し、そして粉砕プロセスの開始前に室温まで冷却させる。
【００２９】
例１〜３を、エポキシ硬化剤としての硬化特性に関して、示差走査熱量計（ＤＳＣ）によって試験した。このエポキシ配合物は、ビスフェノールＡ樹脂のポリグリシジルエーテル（Ｅｐｏｎ８２８）、５ｐｈｒ（１００ｗｔ部の樹脂当たりのｗｔ部）のその促進剤、及び硬化剤として６ｐｈｒのジシアンジアミドを有していた。得られる混合体を、高剪断のカウルブレードミキサー（ｃｏｗｌｓ  ｂｌａｄｅ  ｍｉｘｅｒ）を用いて、２分間にわたって十分に配合した。調製直後に、その混合体をＤＣＳで試験して、その開始温度、発熱ピーク、反応熱及びガラス転位温度（Ｔｇ）を測定した。ＤＳＣ解析を、１０℃／分のランプ加熱速度（ｒａｍｐ  ｈｅａｔ  ｒａｔｅ）を用いて、約１０〜１５ｍｇの物質のサンプルについて行った。得られたデータを表１に示す。
【００３０】
【表１】
0005801653.tif 000010
【００３１】
促進剤としての例１及び２の潜伏性又はポットライフを、ビスフェノールＡ樹脂のポリグリシジルエーテル（Ｅｐｏｎ ８２８）、５ｐｈｒのその促進剤、硬化剤としての６ｐｈｒのジシアンジアミド、及び１％のヒュームドシリカを含有するエポキシ配合物を用いて２５℃及び４０℃で調べた。得られた混合物を、高剪断カウルスブレードミキサーを用いて２分間にわたり十分に混合し、２５℃まで冷却し、そしてブルックフィールド粘度計を用いて初期粘度を測定した。このサンプルを２５℃で貯蔵し、そして粘度の経時変化を測定した。得られたデータを表２に示す。
【００３２】
【表２】
0005801653.tif 000011
【００３３】
ラップ剪断強度及びピール強度を、ＡＳＴＭ標準試験Ｄ１００２及びＤ１８７６によって、１インチ×４インチのＥコーティングＣＲＳクーポン、０．５インチの重なり、１０ミルのボンドライン厚み、及び１５０℃の金属温度での硬化１０分（ｃｕｒｅ  １０’  ＠  １５０℃  ｍｅｔａｌ  ｔｅｍｐｅｒａｔｕｒｅ）のものを用いて、ゴム変性配合物について測定した。そのエポキシ配合物は、７７．５グラムのビスフェノールＡ樹脂のポリグリシジルエーテル（Ｅｐｏｎ８２８）、３７．５グラムのＣＴＢＮ／Ｅｐｏｎ８２８アダクト、６グラムのＡｍｉｃｕｒｅ  ＣＧ１２００Ｇ、５グラムの例１〜３の物質及び２グラムのＣａｂ−Ｏ−Ｓｉｌ  Ｍ−５を含有していた。得られたデータを表３に示す。
【００３４】
【表３】
0005801653.tif 000012